"基板と、前記基板の一表面側に設けられた第1電極と、前記基板の前記一表面側で前記第1電極に対向した第2電極と、前記第1電極と前記第2電極との間にあり少なくとも発光層を含む機能層とを備えた有機エレクトロルミネッセンス素子であって、前記第2電極は、前記機能層からの光の取り出し用の開口部が複数設けられて網状に形成されるとともに、周部から中心部に近づくにつれて密になるように形成されていることを特徴とする有機エレクトロルミネッセンス素子。前記開口部に、前記第2電極と前記機能層とに接し且つ光透過性を有する導電性層が設けられていることを特徴とする請求項1記載の有機エレクトロルミネッセンス素子。前記導電性層が、前記第2電極を覆っていることを特徴とする請求項2記載の有機エレクトロルミネッセンス素子。前記開口部における前記導電性層の高さが、前記第2電極の高さよりも低いことを特徴とする請求項2または請求項3に記載の有機エレクトロルミネッセンス素子。前記機能層は、前記第2電極と前記導電性層との両方が接する最表層として、導電性高分子層を含んでいることを特徴とする請求項2ないし請求項4のいずれか1項に記載の有機エレクトロルミネッセンス素子。前記導電性層は、導電性ナノ構造体と透明媒体とを含む透明導電膜、あるいは、前記機能層からの光を透過可能な厚みの金属薄膜からなることを特徴とする請求項2ないし請求項5のいずれか1項に記載の有機エレクトロルミネッセンス素子。前記第2電極が陽極であり、前記機能層は、前記発光層よりも前記第2電極側にあるホール注入層を含んでいることを特徴とする請求項1ないし請求項6のいずれか1項に記載の有機エレクトロルミネッセンス素子。前記第2電極は、金属の粉末と有機バインダとを含む電極からなることを特徴とする請求項1ないし請求項7のいずれか1項に記載の有機エレクトロルミネッセンス素子。ところで、図7に示した構成のエレクトロルミネセンスランプ210では、第1の導電層220における中央部と周部でのキャリア注入性に差が生じて輝度むらが発生しやすく、また、第1の導電層220からエレクトロルミネセンス物質230へのキャリア注入性が低下してしまい、外部量子効率が低下してしまうという問題があった。本発明は上記事由に鑑みて為されたものであり、その目的は、輝度むらの低減を図ることが可能で且つキャリアの注入性を向上させることが可能な有機エレクトロルミネッセンス素子を提供することにある。本発明の有機エレクトロルミネッセンス素子は、基板と、前記基板の一表面側に設けられた第1電極と、前記基板の前記一表面側で前記第1電極に対向した第2電極と、前記第1電極と前記第2電極との間にあり少なくとも発光層を含む機能層とを備えた有機エレクトロルミネッセンス素子であって、前記第2電極は、前記機能層からの光の取り出し用の開口部が複数設けられて網状に形成されるとともに、周部から中心部に近づくにつれて密になるように形成されていることを特徴とする有機エレクトロルミネッセンス素子。この有機エレクトロルミネッセンス素子において、前記開口部に、前記第2電極と前記機能層とに接し且つ光透過性を有する導電性層が設けられていることが好ましい。この有機エレクトロルミネッセンス素子において、前記導電性層が、前記第2電極を覆っていることが好ましい。この有機エレクトロルミネッセンス素子において、前記開口部における前記導電性層の高さが、前記第2電極の高さよりも低いことが好ましい。この有機エレクトロルミネッセンス素子において、前記機能層は、前記第2電極と前記導電性層との両方が接する最表層として、導電性高分子層を含んでいることが好ましい。この有機エレクトロルミネッセンス素子において、前記導電性層は、導電性ナノ構造体と透明媒体とを含む透明導電膜、あるいは、前記機能層からの光を透過可能な厚みの金属薄膜からなることが好ましい。この有機エレクトロルミネッセンス素子において、前記第2電極が陽極であり、前記機能層は、前記発光層よりも前記第2電極側にあるホール注入層を含んでいることが好ましい。この有機エレクトロルミネッセンス素子において、前記第2電極は、金属の粉末と有機バインダとを含む電極からなることが好ましい。本発明の有機エレクトロルミネッセンス素子においては、輝度むらの低減を図ることが可能で且つキャリアの注入性を向上させることが可能となる。図1及び図2は、有機エレクトロルミネッセンス素子の実施形態の一例である。本実施形態において、有機エレクトロルミネッセンス素子は、基板10と、基板10の一表面側に設けられた第1電極20と、基板10の上記一表面側で第1電極20に対向した第2電極40と、第1電極20と第2電極40との間にあり発光層32を含む機能層30とを備えている。また、有機エレクトロルミネッセンス素子は、第1電極20に第1引出し配線図示せずを介して電気的に接続された第1端子部図示せずと、第2電極40に第2引出し配線46を介して電気的に接続された第2端子部47とを備えている。第1引出し配線、第1端子部、第2引出し配線46および第2端子部47は、基板10の上記一表面側に設けられている。また、有機エレクトロルミネッセンス素子は、第2引出し配線46と機能層30、第1電極20、第1引出し配線とを電気的に絶縁する絶縁膜60が基板10の上記一表面側に設けられている。この絶縁膜60は、基板10の上記一表面と第1電極20の側面と機能層30の側面と、機能層30における第2電極40側の表面の外周部とに跨って形成されている。また、有機エレクトロルミネッセンス素子は、第2電極40に、機能層30からの光の取り出し用の開口部41が設けられている。これにより、有機エレクトロルミネッセンス素子は、第2電極40側から光を取り出すことが可能となる。要するに、本実施形態の有機エレクトロルミネッセンス素子は、トップエミッション型の有機エレクトロルミネッセンス素子として用いることが可能となる。第2電極40の開口部41には、本実施形態のように、第2電極40と機能層30とに接し且つ光透過性を有する導電性層50が設けられることが好ましい。それにより、第2電極40からのキャリア注入性が向上する。また、有機エレクトロルミネッセンス素子は、第1電極20および第2電極40それぞれの抵抗率を、透明導電性酸化物TransparentConductingOxide:TCOの抵抗率よりも低くしてもよい。透明導電性酸化物としては、例えば、ITO、AZO、GZO、IZOなどがある。有機エレクトロルミネッセンス素子は、基板10の上記一表面側に対向配置され透光性を有するカバー基板70と、基板10の周部とカバー基板70の周部との間に介在する枠状本実施形態では、矩形枠状のフレーム部80とを備えていることが好ましい。また、有機エレクトロルミネッセンス素子は、基板10とカバー基板70とフレーム部80とで囲まれる空間に、第1電極20、機能層30、第2電極40、導電性層50などからなる素子部1を封止する透光性材料例えば、透光性樹脂などからなる封止部90を備えていることが好ましい。以下、有機エレクトロルミネッセンス素子の各構成要素について詳細に説明する。基板10は、平面視形状を矩形状としてある。ここで、基板10の平面視形状は、矩形状に限らず、例えば、矩形状以外の多角形状、円形状などでもよい。基板10としては、ガラス基板を用いているが、これに限らず、例えば、プラスチック板や、金属板などを用いてもよい。ガラス基板の材料としては、例えば、ソーダライムガラス、無アルカリガラスなどを採用することができる。また、プラスチック板の材料としては、例えば、ポリエチレンテレフタラート、ポリエチレンナフタレート、ポリエーテルサルフォン、ポリカーボネートなどを採用することができる。また、金属板の材料としては、例えば、アルミニウム、銅、ステンレス鋼などを採用することができる。プラスチック板を用いる場合は、プラスチック基板の表面にSiON膜、SiN膜などが成膜されたものを用いることで、水分の透過を抑えることが好ましい。なお、基板10は、リジッドなものでもよいし、フレキシブルなものでもよい。基板10としてガラス基板を用いる場合には、基板10の上記一表面の凹凸が有機エレクトロルミネッセンス素子のリーク電流などの発生原因となることがある有機エレクトロルミネッセンス素子の劣化原因となることがある。このため、基板10としてガラス基板を用いる場合には、上記一表面の表面粗さが小さくなるように高精度に研磨された素子形成用のガラス基板を用意することが好ましい。基板10の上記一表面の表面粗さについては、JISB0601-2001ISO4287-1997で規定されている算術平均粗さRaが10nm以下であることが好ましく、数nm以下であることが、より好ましい。これに対して、基板10としてプラスチック板を用いる場合には、特に高精度な研磨を行わなくても、上記一表面の算術平均粗さRaが数nm以下のものを低コストで得ることが可能である。カバー基板70としては、ガラス基板を用いているが、これに限らず、例えば、プラスチック板などを用いてもよい。ガラス基板の材料としては、例えば、ソーダライムガラス、無アルカリガラスなどを採用することができる。また、プラスチック板の材料としては、例えば、ポリエチレンテレフタラート、ポリエチレンナフタレート、ポリエーテルサルフォン、ポリカーボネートなどを採用することができる。本実施形態では、カバー基板70として、平板状のものを用いているが、これに限らず、基板10との対向面に、上述の素子部1を収納する収納凹所を形成したものを用い、上記対向面における収納凹所の周部を全周に亘って基板10側と接合するようにしてもよい。この場合は、別部材のフレーム部80を用いる必要がなくなるという利点がある。一方、平板状のカバー基板70と枠状のフレーム部80とを別部材により構成している場合には、カバー基板70に要求される光学的な物性光透過率、屈折率などと、フレーム部80に要求される物性ガスバリア性などとの両方の要求を各別に満たす材料を採用することが可能になるという利点がある。カバー基板70における外面側基板10側とは反対の面側には、発光層32から放射された光の上記外面での反射を抑制する光取出し構造部図示せずを備えていることが好ましい。このような光取出し構造部としては、例えば、2次元周期構造を有した凹凸構造部が挙げられる。このような2次元周期構造の周期は、発光層32で発光する光の波長が例えば300~800nmの範囲内にある場合、媒質内の波長をλ真空中の波長を媒質の屈折率で除した値とすれば、波長λの1/4~10倍の範囲で適宜設定することが望ましい。このような凹凸構造部は、例えば、カバー基板70の上記外面側に、例えば、熱インプリント法熱ナノインプリント法、光インプリント法光ナノインプリント法などのインプリント法により、予め形成することが可能である。また、カバー基板70の材料によっては、カバー基板70を射出成形により形成するようにし、射出成形時に適宜の金型を用いて、カバー基板70に凹凸構造部を直接形成することも可能である。また、凹凸構造部は、カバー基板70とは別部材により構成することも可能であり、例えば、プリズムシート例えば、株式会社きもと製のライトアップ登録商標GM3のような光拡散フィルムなどにより構成することができる。本実施形態の有機エレクトロルミネッセンス素子では、上述の光取出し構造部を備えることにより、発光層32から放射されカバー基板70の上記外面側まで到達した光の反射ロスを低減でき、光取り出し効率の向上を図ることが可能となる。フレーム部80と基板10の上記一表面側とを接合する第1接合材料としては、エポキシ樹脂を用いているが、これに限らず、例えば、アクリル樹脂などを採用してもよい。第1接合材料として用いるエポキシ樹脂やアクリル樹脂は、例えば、紫外線硬化型のものでもよいし、熱硬化型のものでもよい。また、第1接合材料として、エポキシ樹脂にフィラー例えば、シリカ、アルミナなどを含有させたものを用いてもよい。ここで、フレーム部80は、基板10の上記一表面側に対して、フレーム部80における基板10側との対向面を全周に亘って気密的に接合してある。また、フレーム部80とカバー基板70とを接合する第2接合材料としては、エポキシ樹脂を用いているが、これに限らず、例えば、アクリル樹脂、フリットガラスなどを採用してもよい。第2接合材料として用いるエポキシ樹脂やアクリル樹脂は、例えば、紫外線硬化型のものでもよいし、熱硬化型のものでもよい。また、第2接合材料として、エポキシ樹脂にフィラー例えば、シリカ、アルミナなどを含有させたものを用いてもよい。ここで、フレーム部80は、カバー基板70に対して、フレーム部80におけるカバー基板70との対向面を全周に亘って気密的に接合してある。絶縁膜60の材料としては、例えば、ポリイミド、ノボラック樹脂、エポキシ樹脂などを用いることができる。封止部90の材料である透光性材料としては、例えば、エポキシ樹脂やシリコーン樹脂などの透光性樹脂を用いることができるが、機能層30との屈折率差の小さな材料が、より好ましい。また、透光性材料は、透光性樹脂にガラスなどからなる光拡散材を混合したものを用いてもよい。また、透光性材料は、有機成分と無機成分とがnmレベルもしくは分子レベルで混合、結合した有機無機ハイブリッド材料を用いてもよい。本実施形態の有機エレクトロルミネッセンス素子では、第1電極20が陰極を構成し、第2電極40が陽極を構成している。そして、機能層30は、第1電極20側から順に、第1キャリア注入層31、発光層32、インターレイヤー33、第2キャリア注入層34を備えている。ここで、第1電極20から機能層30へ注入する第1キャリアは電子であり、第2電極40から機能層30へ注入する第2キャリアは正孔である。したがって、第1キャリア注入層31は、電子注入層であり、第2キャリア注入層34は、ホール注入層である。なお、第1電極20が陽極を構成し、第2電極40が陰極を構成する場合には、例えば、第1キャリア注入層31としてホール注入層を、第2キャリア注入層34として電子注入層を採用し、第1キャリア注入層31と発光層32との間にインターレイヤー33を設ければよい。上述の機能層30の構造は、図1の例に限らず、例えば、第1キャリア注入層31と発光層32との間に第1キャリア輸送層として電子輸送層を設けたり、第2キャリア注入層34とインターレイヤー33との間に第2キャリア輸送層としてホール輸送層を設けたりした構造でもよい。また、機能層30は、少なくとも発光層32を含んでいればよくつまり、機能層30は、発光層32のみでもよく、発光層32以外の、第1キャリア注入層31、第1キャリア輸送層、インターレイヤー33、第2キャリア輸送層、第2キャリア注入層34などは適宜設ければよい。発光層32は、単層構造でも多層構造でもよい。例えば、所望の発光色が白色の場合には、発光層中に赤色、緑色、青色の3種類のドーパント色素をドーピングするようにしてもよいし、青色正孔輸送性発光層と緑色電子輸送性発光層と赤色電子輸送性発光層との積層構造を採用してもよいし、青色電子輸送性発光層と緑色電子輸送性発光層と赤色電子輸送性発光層との積層構造を採用してもよい。発光層32の材料としては、例えば、ポリパラフェニレンビニレン誘導体、ポリチオフェン誘導体、ポリパラフェニレン誘導体、ポリシラン誘導体、ポリアセチレン誘導体など、ポリフルオレン誘導体、ポリビニルカルバゾール誘導体、色素体、金属錯体系発光材料を高分子化したものなどや、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス8-ヒドロキシキノリナートアルミニウム錯体、トリス4-メチル-8-キノリナートアルミニウム錯体、トリス5-フェニル-8-キノリナートアルミニウム錯体、アミノキノリン金属錯体、ベンゾキノリン金属錯体、トリ-p-ターフェニル-4-イルアミン、ピラン、キナクリドン、ルブレン、およびこれらの誘導体、あるいは、1-アリール-2,5-ジ2-チエニルピロール誘導体、ジスチリルベンゼン誘導体、スチリルアリーレン誘導体、スチリルアミン誘導体、およびこれらの発光性化合物からなる基を分子の一部分に有する化合物などが挙げられる。また、上記化合物に代表される蛍光色素由来の化合物のみならず、いわゆる燐光発光材料、例えばイリジウム錯体、オスミウム錯体、白金錯体、ユーロピウム錯体などの発光材料、又はそれらを分子内に有する化合物若しくは高分子も好適に用いることができる。これらの材料は、必要に応じて、適宜選択して用いることができる。発光層32は、塗布法例えば、スピンコート法、スプレーコート法、ダイコート法、グラビア印刷法、スクリーン印刷法などのような湿式プロセスによって成膜することが好ましい。ただし、発光層32の成膜方法は、塗布法に限らず、例えば、真空蒸着法、転写法などの乾式プロセスによって発光層32を成膜してもよい。電子注入層の材料は、例えば、フッ化リチウムやフッ化マグネシウムなどの金属フッ化物、塩化ナトリウム、塩化マグネシウムなどに代表される金属塩化物などの金属ハロゲン化物や、チタン、亜鉛、マグネシウム、カルシウム、バリウム、ストロンチウムなどの酸化物、などを用いることができる。これらの材料の場合、電子注入層は、真空蒸着法により形成することができる。また、電子注入層の材料は、例えば、電子注入を促進させるドーパントアルカリ金属などを混合した有機半導体材料を用いることができる。このような材料の場合、電子注入層は、塗布法により形成することができる。また、電子輸送層の材料は、電子輸送性を有する化合物の群から選定することができる。この種の化合物としては、Alq3等の電子輸送性材料として知られる金属錯体や、フェナントロリン誘導体、ピリジン誘導体、テトラジン誘導体、オキサジアゾール誘導体などのヘテロ環を有する化合物などが挙げられるが、この限りではなく、一般に知られる任意の電子輸送材料を用いることが可能である。ホール輸送層の材料としては、LUMO準位が小さい低分子材料や高分子材料を用いることができる。例えば、ポリビニルカルバゾールPVCzや、ポリピリジン、ポリアニリンなどの側鎖や主鎖に芳香族アミンを有するポリアリーレン誘導体などの芳香族アミンを含むポリマーなどが挙げられるが、これらに限定されるものではない。なお、ホール輸送層の材料としては、例えば、4,4’-ビス[N-ナフチル-N-フェニル-アミノ]ビフェニルα-NPD、N,N’-ビス3-メチルフェニル-1,1’-ビフェニル-4,4’-ジアミンTPD、2-TNATA、4,4’,4-トリスN-3-メチルフェニルN-フェニルアミノトリフェニルアミンMTDATA、4,4’-N,N’-ジカルバゾールビフェニルCBP、スピロ-NPD、スピロ-TPD、スピロ-TAD、TNBなどを用いることが可能である。ホール注入層の材料としては、例えば、チオフェン、トリフェニルメタン、ヒドラゾリン、アミールアミン、ヒドラゾン、スチルベン、トリフェニルアミンなどを含む有機材料が挙げられる。具体的には、たとえば、ポリビニルカルバゾール、ポリエチレンジオキシチオフェン:ポリスチレンスルホネートPEDOT:PSS、TPDなどの芳香族アミン誘導体などで、これらの材料を単独で用いてもよいし、2種類以上の材料を組み合わせて用いてもよい。このようなホール注入層は、塗布法スピンコート法、スプレーコート法、ダイコート法、グラビア印刷法などのような湿式プロセスによって成膜することができる。インターレイヤー33は、発光層32側からの第2電極40側への第1キャリアここでは、電子の漏れを抑制する第1キャリア障壁ここでは、電子障壁としてのキャリアブロッキング機能ここでは、電子ブロッキング機能を有することが好ましく、更に、第2キャリアここでは、正孔を発光層32へ輸送する機能、発光層32の励起状態の消光を抑制する機能などを有していることが好ましい。なお、本実施形態では、インターレイヤー33が、発光層32側からの電子の漏れを抑制する電子ブロッキング層を構成している。有機エレクトロルミネッセンス素子では、インターレイヤー33を設けることにより、発光効率の向上および長寿命化を図ることが可能となる。インターレイヤー33の材料としては、例えば、ポリアリールアミン若しくはその誘導体、ポリフルオレン若しくはその誘導体、ポリビニルカルバゾール若しくはその誘導体、トリフェニルジアミン誘導体などを用いることができる。このようなインターレイヤー33は、塗布法スピンコート法、スプレーコート法、ダイコート法、グラビア印刷法などのような湿式プロセスによって成膜することができる。また、有機エレクトロルミネッセンス素子では、図3に示す形態のように、機能層30が、第2電極40と導電性層50との両方が接する最表層として、導電性高分子層35を含んでいることも好ましい。なお、図3では、図2と同様の構成要素には同一の符号を付している。導電性高分子層35は、導電性ナノ構造体と透明媒体とを含む透明導電膜により構成することができる。この導電性高分子層35は、後述の導電性層50と同様の材料を用いて構成することができる。この有機エレクトロルミネッセンス素子では、機能層30が、第2電極40と導電性層50との両方が接する最表層として、導電性高分子層35を含んでいるので、発光層32に流れる電流の面内ばらつきを、より低減することが可能となり、輝度むらを、より低減することが可能となる。また、有機エレクトロルミネッセンス素子においては、第2電極40が陽極である場合、機能層30が、発光層32よりも第2電極40側にあるホール注入層34を含んでいることが好ましい。これにより、有機エレクトロルミネッセンス素子では、発光層32へ第2キャリアであるホールを、より効率良く注入することが可能となり、結果的に外部量子効率の向上を図ることが可能となる。第1電極20は、図1、2に示す実施形態では、陰極を構成している。陰極は、機能層30中に第1電荷である電子第1キャリアを注入するための電極である。第1電極20が陰極の場合、陰極の材料としては、仕事関数の小さい金属、合金、電気伝導性化合物およびこれらの混合物からなる電極材料を用いることが好ましく、LUMO準位との差が大きくなりすぎないように仕事関数が1.9eV以上5eV以下のものを用いるのが好ましい。陰極の電極材料としては、例えば、アルミニウム、銀、マグネシウム、金、銅、クロム、モリブデン、パラジウム、錫など、およびこれらと他の金属との合金、例えばマグネシウム-銀混合物、マグネシウム-インジウム混合物、アルミニウム-リチウム合金を例として挙げることができる。また、金属、金属酸化物など、およびこれらと他の金属との混合物、例えば、酸化アルミニウムからなる極薄膜ここでは、トンネル注入により電子を流すことが可能な1nm以下の薄膜とアルミニウムからなる薄膜との積層膜なども使用可能である。陰極を反射電極とする場合、陰極の材料としては、発光層32から放射される光に対する反射率が高く、且つ、抵抗率の低い金属が好ましく、アルミニウムや銀が好ましい。なお、第1電極20が、機能層30中に第2電荷であるホール第2キャリアを注入するための電極である陽極を構成する場合、第1電極20の材料としては、仕事関数の大きい金属を用いることが好ましく、HOMOHighestOccupiedMolecularOrbital準位との差が大きくなりすぎないように仕事関数が4eV以上6eV以下のものを用いるのが好ましい。なお、本実施形態の有機エレクトロルミネッセンス素子では、第1電極20の膜厚を80~200nm、第1キャリア注入層31の膜厚を5~50nm、発光層32の膜厚を60~100nm、インターレイヤー33の膜厚を15nm、第2キャリア注入層34の膜厚を10~100nmにそれぞれ設定してあるが、これらの数値は一例であって、特に限定するものではない。第2電極40は、機能層30からの光の取り出し用の開口部41が複数設けられて網状に形成されている。そして、この第2電極40は、周部から中心部に近づくにつれて密になるように形成されている。すなわち、第2電極40においては、平面視において、周部から中心部に近づくにつれて、所定面積例えば1mm2当たりにおける第2電極40の面積率が徐々に大きくなっている。このように、第2電極40の中心部でより多くの電極材料が集まって第2電極40の密度が周部よりも中心部で高くなることによって、中央部におけるキャリア注入性がさらに向上する。なお、第2電極40の中心部とは、第2電極40の平面視における外周が描く図形の重心であってよく、矩形状の場合などにおいては、縦横の各方向において第2電極40の中間位置であってもよい。図1aに示す電極パターン40aでは、第2電極40は、垂直な二方向縦方向及び横方向に延伸する直線状の複数の細線部44によって格子状網状に形成されている。そして、細線部44で形成された隙間によって、複数図1aに示した例では、64個の開口部41が第2電極40に形成されている。要するに、図1aに示した第2電極40は、各開口部41の各々の形状が矩形状長方形状又は正方形状であり、第2電極40は、矩形格子状に形成されている。第2電極40は、平面視において、電極パターン40aにおける直線状の細線部44の線幅が一定となっている。そして、第2電極40における周部から中心部に近づくにつれて、隣り合う細線部44間の間隔、すなわち細線部44のピッチP図2参照が狭くなっている。それにより、第2電極40は中心部が周部よりも密になる。ここで、中心部でのピッチをP1、周部でのピッチP2とすると、P1<P2となる。ここで、中心部のピッチP1に対する周部のピッチP2の長さは、例えば、1.5~5倍であってもよい。また、開口部41は、第2電極40の周部から中心部に近づくにつれて開口面積が小さくなるように形成されている。ここで、中心部の開口面積をS1、周部の開口面積をS2とすると、S1<S2となる。有機エレクトロルミネッセンス素子では、第2電極40の平面形状をこのような平面形状とすることにより、第2電極40が疎密のない正方格子状である場合に比べて、第2端子部47からの距離が遠い中央部での電流低下に伴う輝度低下を抑制することが可能となり、面内輝度や色のムラやバラツキの低減を図ることが可能となる。また、機能層30のうち第1端子部および第2端子部47からの距離が近い周部での電流集中を抑制することが可能となるから、長寿命化を図ることが可能となる。第2電極40においては、第2電極40を構成している格子状の電極パターン40aの寸法に関して、例えば、線幅L1図2参照を1μm~100μm、高さH1図3参照を50nm~100μmとすることができる。ただし、第2電極40の電極パターン40aの線幅L1および高さH1のそれぞれの数値範囲は、特に限定するものではなく、素子部1の平面サイズに基づいて適宜設定すればよい。ここにおいて、第2電極40の電極パターン40aの線幅L1については、発光層32で発光する光の利用効率の観点からは狭い方が好ましく、第2電極40の低抵抗化によって輝度むらを低減するという観点からは広い方が好ましいので、有機エレクトロルミネッセンス素子の平面サイズなどに基づいて適宜設定することが好ましい。また、第2電極40の高さH1については、第2電極40の低抵抗化の観点、第2電極40をスクリーン印刷法などの塗布法により形成する際の第2電極40の材料の使用効率材料使用効率の観点、機能層30から放射される光の放射角の観点などから、100nm以上10μm以下が、より好ましい。第2電極40では、細線部44のピッチPを第2電極40の周部から中心部になるにつれて徐々に狭くなるように設定できるものであり、このピッチPは、100μm~2000μmの範囲で設定できるが、これに限定されるものではない。なお、垂直な二つの方向図では縦方向と横方向において、中心部に向って同じピッチ幅でピッチが短くなってもよいし、異なるピッチ幅でピッチが短くなってもよい。また、本実施形態の有機エレクトロルミネッセンス素子では、第2電極40に設けられた各開口部41を、図2に示したように、積層方向において機能層30から離れるにつれて開口面積が徐々に大きくなる開口形状としてある。これにより、有機エレクトロルミネッセンス素子は、機能層30から放射される光の広がり角を大きくすることが可能になり、輝度むらを、より低減することが可能となる。また、この場合、第2電極40での反射損失や吸収損失を低減することが可能となり、外部量子効率のより一層の向上を図ることが可能となる。開口部41の開口を厚み方向で徐々に大きくするには、細線部44の側面が機能層30の表面に対して傾斜面傾斜曲面となるようにすればよい。第2電極40を格子状又は網状の形状とする場合、各開口部41の各々の形状は矩形状に限らず、例えば、ひし形、平行四辺形、台形などの四角形状や、三角形状、六角形状などの多角形状といった、各種の形状としてもよい。第2電極40の電極パターン40aの線幅L1が中心部と周部とで異なっていてもよい。また、第2電極40の開口部41の開口面積は、中心部に近づくにつれて、連続的に徐々に小さくなってもよいし、段階的に徐々に小さくなっていってもよい。また、第2電極40は、同種の多角形形状の開口部41が連続するような格子状でなくてもよく、異種の多角形形状の開口部41が混在する網状の形状であってもよい。図4は、第2電極40の他の構成例であり、電極パターン40bを示している。本形態でも、第2電極40は矩形格子状に形成されている。ただし、この第2電極40では、一の方向図では縦方向におけるピッチP0は一定となっており、一の方向と垂直な方向図では横方向において、ピッチPが周部から中心部に近づくにつれて徐々に小さくなっている。それにより、網状の第2電極40は、周部から中心部に近づくにつれて密になるように形成されている。この形態では、横方向において開口部41の開口面積が中心部に近づくにつれて小さくなっている。本形態では、第2電極40の平面形状をこのような平面形状とすることにより、第2電極40が疎密のない正方格子状である場合に比べて、第2端子部47からの距離が遠い中央部での電流低下に伴う輝度低下を抑制することが可能となり、面内輝度や色のムラやバラツキの低減を図ることが可能となる。また、機能層30のうち第1端子部および第2端子部47からの距離が近い周部での電流集中を抑制することが可能となるから、長寿命化を図ることが可能となる。図5は、第2電極40の他の構成例であり、電極パターン40cを示している。この第2電極40では、細線部44が中央細線部44aと周状細線部44bとにより構成されている。中央細線部44aは、第2電極40の周部の一の位置から周部の他の位置に、第2電極40の中心部を通過するように架け渡されて設けられている。中央細線部44aは1以上設けられていればよいが、キャリア注入の観点からは複数設けられていることが好ましい。また、周状細線部44bは、第2電極40の中心部を中心として相似形で段階的に大きくなる複数の矩形形状の外周に沿って設けられている。そして、周状細線部44bは、中央細線部44aと交差している。いわば電極パターン40cは、蜘蛛の巣状となっている。本形態では、細線部44が中心部に密集することにより、網状の第2電極40は、周部から中心部に近づくにつれて密になるように形成されている。また、開口部41の開口面積は中心部に近づくにつれて小さくなっている。本形態では、第2電極40の平面形状をこのような平面形状とすることにより、第2電極40が疎密のない正方格子状である場合に比べて、第2端子部47からの距離が遠い中央部での電流低下に伴う輝度低下を抑制することが可能となり、面内輝度や色のムラやバラツキの低減を図ることが可能となる。また、機能層30のうち第1端子部および第2端子部47からの距離が近い周部での電流集中を抑制することが可能となるから、長寿命化を図ることが可能となる。第2電極40は、金属の粉末と有機バインダとを含む電極から構成することができる。この種の金属としては、例えば、銀、金、銅などを採用することができる。これにより、有機エレクトロルミネッセンス素子は、第2電極40が、導電性透明酸化物により形成された薄膜の場合に比べて、第2電極40の抵抗率およびシート抵抗を小さくすることが可能となり、第2電極40の低抵抗化により輝度むらを低減することが可能となる。なお、第2電極40の導電性材料としては、金属の代わりに、合金や、カーボンブラックなどを用いることも可能である。第2電極40は、例えば、金属の粉末に有機バインダおよび有機溶剤を混合させたペースト印刷インクを、例えばスクリーン印刷法、グラビア印刷法などにより印刷して形成することができる。有機バインダとしては、例えば、アクリル樹脂、ポリエチレン、ポリプロピレン、ポリエチレンテレフタレート、ポリメチルメタクリレート、ポリスチレン、ポリエーテルスルホン、ポリアリレート、ポリカーボネート樹脂、ポリウレタン、ポリアクリルニトリル、ポリビニルアセタール、ポリアミド、ポリイミド、ジアクリルフタレート樹脂、セルロース系樹脂、ポリ塩化ビニル、ポリ塩化ビニリデン、ポリ酢酸ビニル、その他の熱可塑性樹脂や、これらの樹脂を構成する単量体の2種以上の共重合体が挙げられるが、これらに限定されるものではない。導電性層50は、第2電極40の開口部41に設けられ、第2電極40と機能層30とに接している。導電層50は光透過性を有する層である。それにより開口部41からの光の取り出しが可能となる。導電性層50は、導電性ナノ構造体と透明媒体とを含む透明導電膜、あるいは、機能層30からの光を透過可能な厚みの金属薄膜、のいずれかにより構成することが好ましい。この導電性層50は、第2電極40から機能層30への第2キャリアの注入経路としての機能を有している。第2キャリアは、第2電極40が陽極の場合、正孔であり、第2電極40が陰極の場合、電子である。ここで、導電性層50がない場合や、導電性層50の代わりに開口部41が電気絶縁性の封止部90の一部により埋め込まれている場合には、第2電極40から機能層30への第2キャリアの注入は、第2電極40と機能層30との接している界面のみを通して行われるものと推測される。これに対して、導電性層50を設けた場合には、第2電極40から機能層30への第2キャリアの注入は、第2電極40と機能層30との接している界面だけでなく、第2電極40と導電性層50との界面および導電性層50と機能層30との界面を通して行われることとなる。ここで、導電性層50の抵抗率が低いほど、第2電極40から横方向への通電性が向上し、発光層32に流れる電流の面内ばらつきを低減することが可能となり、輝度むらを低減することが可能となる。導電性ナノ構造体としては、導電性ナノ粒子や、導電性ナノワイヤなどを用いることができる。なお、導電性ナノ粒子の粒子径は1~100nmであることが好ましい。また、導電性ナノワイヤの直径は1~100nmであることが好ましい。導電性ナノ構造体の材料としては、例えば、銀、金、ITO、IZOなどを採用することができる。透明媒体であるバインダとしては、例えば、アクリル樹脂、ポリエチレン、ポリプロピレン、ポリエチレンテレフタレート、ポリメチルメタクリレート、ポリスチレン、ポリエーテルスルホン、ポリアリレート、ポリカーボネート樹脂、ポリウレタン、ポリアクリルニトリル、ポリビニルアセタール、ポリアミド、ポリイミド、ジアクリルフタレート樹脂、セルロース系樹脂、ポリ塩化ビニル、ポリ塩化ビニリデン、ポリ酢酸ビニル、その他の熱可塑性樹脂や、これらの樹脂を構成する単量体の2種以上の共重合体が挙げられるが、これらに限定されるものではない。ただし、バインダとしては、ポリチオフェン、ポリアニリン、ポリピロール、ポリフェニレン、ポリフェニレンビニレン、ポリアセチレン、ポリカルバゾールなどの導電性高分子を用いることが好ましい。これらは単独で用いてもよいし、組み合わせて用いてもよい。導電性層50は、バインダとして導電性高分子を採用することによって、導電性を、より向上させることが可能となる。また、バインダとしては、導電性を高めるために、例えば、スルホン酸、ルイス酸、プロトン酸、アルカリ金属、アルカリ土類金属などのドーパントをドーピングしたものを採用してもよい。また、導電性層50を上述のように金属薄膜により構成する場合、金属薄膜の材料としては、例えば、銀、金などを採用することができる。この種の金属薄膜の厚みは、30nm以下であればよいが、光透過性の観点からは20nm以下が好ましく、10nm以下が、より好ましい。ただし、厚みが薄くなりすぎると、第2電極40から導電性層50を通る経路での機能層30へ第2キャリアの注入性を向上させる効果が低くなる。導電性層50は、本実施形態のように、第2電極40を覆っていることが好ましい。これにより、有機エレクトロルミネッセンス素子では、第2電極40から機能層30へのキャリアの注入性を、より向上させることが可能となる。また、第2電極40の開口部41における導電性層50の高さは、第2電極40の高さH1よりも低いことが好ましい。これにより、有機エレクトロルミネッセンス素子では、導電性層50内での光損失を低減することが可能となり、外部量子効率の向上を図ることが可能となる。以上説明した本実施形態の有機エレクトロルミネッセンス素子では、第2電極40は、機能層30からの光の取り出し用の開口部41が複数設けられており、網状電極として形成されている。そして、網状の第2電極40は、第2電極40の周部から中心部に近づくにつれて網が密になるように形成されているので、輝度むらの低減を図ることが可能で且つキャリア第2キャリアの注入性を向上させることが可能となる。また、この有機エレクトロルミネッセンス素子は、面状発光に優れるものであり、例えば、照明用の有機エレクトロルミネッセンス素子として好適に用いることができるが、照明用に限らず、他の用途に用いることも可能である。なお、図1~5は、本発明による有機エレクトロルミネッセンスの層構成などを説明するための模式図を示すものであり、実際の寸法がこれと異なっていてもよいことは言うまでもない。"